(57)【要約】【課題】  柔軟で弾力性に富み、耐摩耗性に優れて磨り減りにくく、耐マーキング性に優れて床に対する擦り跡が付着しにくく、破断強さや破断伸度などの機械的物性が高くて耐久性が良く、溶融時の流動性に優れて射出成形性が良好で、表層剥離やブリードアウトがないことにより表面外観に優れ、布やプラスチックや皮革等に対する接着力も高い靴底を与えることのできる靴底用ポリエステルエラストマ樹脂組成物の提供。【解決手段】  ポリエステルブロック共重合体に、ポリジメチルシロキサンの側鎖にエポキシ基を有するシリコーンオイルを配合する。【選択図】  なし【特許請求の範囲】
【請求項１】
主として結晶性芳香族ポリエステル単位からなる高融点結晶性重合体セグメント（ａ１）と、主として脂肪族ポリエーテル単位および／または脂肪族ポリエステル単位からなる低融点重合体セグメント（ａ２）とを主たる構成成分とするポリエステルブロック共重合体（Ａ）１００重量部に対し、ポリジメチルシロキサンの側鎖にエポキシ基を有するシリコーンオイル（Ｂ）０．１〜２０重量部を配合してなる靴底用ポリエステルエラストマ樹脂組成物。
【請求項２】
前記ポリジメチルシロキサンの側鎖にエポキシ基を有するシリコーンオイル（Ｂ）の２５℃における粘度が１０，０００センチストークス（ＣＳ）よりも低いことを特徴とする請求項１に記載の靴底用ポリエステルエラストマ樹脂組成物。
【請求項３】
請求項１または２のいずれか１項に記載の靴底用ポリエステルエラストマ樹脂組成物を射出成形してなる靴底。
【発明の詳細な説明】
【技術分野】
【０００１】
本発明は、柔軟で弾力性に富み、耐摩耗性に優れて磨り減りにくく、耐マーキング性に優れて床に擦り跡が付着しにくく、破断強さや破断伸度などの機械的物性が高くて耐久性が良く、溶融時の流動性に優れて射出成形性が良好で、表層剥離やブリードアウトがないことにより表面外観に優れ、布やプラスチックや皮革等に対する接着力も高い靴底を形成する靴底用ポリエステルエラストマ樹脂組成物、およびそれを射出成形してなる靴底に関するものである。
【背景技術】
【０００２】
ポリブチレンテレフタレート単位のような結晶性芳香族ポリエステル単位をハードセグメントとし、ポリ（アルキレンオキシド）グリコールのような脂肪族ポリエーテル単位および／またはポリラクトンのような脂肪族ポリエステル単位をソフトセグメントとするポリエステルブロック共重合体は、破断強伸度、耐衝撃性、弾性回復性、柔軟性などの機械的性質や、低温・高温特性、耐油・耐薬品性などに優れ、さらに熱可塑性で成形加工が容易であることから、自動車部品および電気・電子部品、繊維、フィルムなどに用途を拡大している。
【０００３】
そして、このように優れた物性を有するポリエステルブロック共重合体であるが、成形品の耐摩耗性が不十分なため、適用できる用途に制限を受けるという現実もあった。特に、靴や上靴等の靴底に適用しようとすると、耐摩耗性が不足していて短い時間で磨り減ってしまったり、耐マーキング性が不足していて強い力が加わった際に木製や塩化ビニル製の床に擦り跡が付着して残ってしまうという問題があった。
【０００４】
そこで、ポリエステルブロック共重合体の耐摩耗性を改良する試みとして、ポリエステルエラストマにシリコーン樹脂を配合した樹脂組成物（例えば、特許文献１参照）、熱可塑性ポリエステルエラストマと分子量１０，０００以上のシリコーン樹脂および／または反応性シリコーンオイルからなる樹脂組成物（例えば、特許文献２参照）、ポリエステルエラストマと有機ポリイソシアネート化合物とシリコーン化合物からなる樹脂組成物（例えば、特許文献３参照）、ポリエステルエラストマと有機ポリイソシアネート化合物とシリコーン化合物とポリエポキシ化合物と滑剤からなる樹脂組成物（例えば、特許文献４参照）がすでに提案されている。
【０００５】
これらの樹脂組成物によれば、確かに従来のポリエステルブロック共重合体に比べて耐摩耗性の良好な樹脂組成物を得ることができるが、これらの技術をもってしても靴底に使用するには限界があり、特に、床に擦り跡が残らない靴底を得ることのできる耐マーキング性に優れた樹脂組成物、および耐摩耗性が高くかつ布やプラスチックや皮革等に対する接着力も高い樹脂組成物については、いまだに提案されておらず、その実現がしきりに望まれていた。
【０００６】
なお、ブロックポリエーテルエステル共重合体にシリコーンオイルを配合した成形性や表面光沢や機械物性の優れた樹脂組成物（例えば、特許文献５参照）についてもすでに知られているが、これも靴底としての要求特性を満たすものではなかった。
【特許文献１】特開平３−２２９７５３号公報
【特許文献２】特開平８−２０８９５１号公報
【特許文献３】特開平９−１３６９３４号公報
【特許文献４】特開平１０−１０１７６１号公報
【特許文献５】特開昭６１−１９５１５４号公報
【発明の開示】
【発明が解決しようとする課題】
【０００７】
本発明は、上述した従来技術における問題点の解決を課題とするものであり、その目的とするところは、柔軟で弾力性に富み、耐摩耗性に優れて磨り減りにくく、床に対する擦り跡が付着しにくく、破断強さや破断伸度などの機械的物性が高くて耐久性が良く、表層剥離やブリードアウトがないことにより表面外観に優れ、布やプラスチックや皮革等に対する接着力も高い靴底を形成する靴底用ポリエステルエラストマ樹脂組成物、およびそれを射出成形してなる靴底を提供することにある。
【課題を解決するための手段】
【０００８】
本発明者らは、上記の目的を達成するために鋭意検討した結果、ポリエステルブロック共重合体に、ポリジメチルシロキサンの側鎖にエポキシ基を有するシリコーンオイルを配合したポリエステルエラストマ樹脂組成物により、上記の目的が効果的に達成されることを見出し、本発明に到達した。
【０００９】
すなわち、上記の目的を達成するために、本発明によれば、
主として結晶性芳香族ポリエステル単位からなる高融点結晶性重合体セグメント（ａ１）と、主として脂肪族ポリエーテル単位および／または脂肪族ポリエステル単位からなる低融点重合体セグメント（ａ２）とを主たる構成成分とするポリエステルブロック共重合体（Ａ）１００重量部に対し、ポリジメチルシロキサンの側鎖にエポキシ基を有するシリコーンオイル（Ｂ）０．１〜２０重量部を配合してなる靴底用ポリエステルエラストマ樹脂組成物、
が提供される。
【００１０】
本発明のポリエステルエラストマ樹脂組成物においては、
前記ポリジメチルシロキサンの側鎖にエポキシ基を有するシリコーンオイル（Ｂ）の２５℃における粘度が１０，０００センチストークス（ＣＳ）よりも低いものであること、
が、好ましい条件であり、この条件を適用することにより、一層優れた効果の取得を期待することができる。
【００１１】
また、本発明の靴底は、上記の靴底用ポリエステルエラストマ樹脂組成物を射出成形してなることを特徴とする。
【発明の効果】
【００１２】
本発明によれば、以下に説明するとおり、柔軟で弾力性に富み、耐摩耗性に優れて磨り減りにくく、耐マーキング性に優れて床に対する擦り跡が付着しにくく、破断強さや破断伸度などの機械的物性が高くて耐久性が良好で、表層剥離やブリードアウトがないことにより表面外観に優れ、布やプラスチックや皮革等に対する接着力も高い靴底を形成する靴底用ポリエステルエラストマ樹脂組成物、およびそれを射出成形してなる靴底を与えることができる。
【発明を実施するための最良の形態】
【００１３】
以下、本発明について詳述する。
【００１４】
本発明に用いられるポリエステルブロック共重合体（Ａ）の高融点結晶性重合体セグメント（ａ１）は、芳香族ジカルボン酸またはそのエステル形成性誘導体と脂肪族ジオールとから形成されるポリエステルであり、好ましくはテレフタル酸および／またはジメチルテレフタレートと１，４−ブタンジオールとから誘導されるポリブチレンテレフタレートであるが、この他に、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、５−スルホイソフタル酸、あるいはこれらのエステル形成性誘導体などのジカルボン酸成分と、分子量３００以下のジオール、例えば、エチレングリコール、トリメチレングリコール、ペンタメチレングリコール、ヘキサメチレングリコール、ネオペンチルグリコール、デカメチレングリコールなどの脂肪族ジオール、１，４−シクロヘキサンジメタノール、トリシクロデカンジメチロールなどの脂環式ジオール、キシリレングリコール、ビス（ｐ−ヒドロキシ）ジフェニル、ビス（ｐ−ヒドロキシフェニル）プロパン、２，２−ビス［４−（２−ヒドロキシエトキシ）フェニル］プロパン、ビス［４−（２−ヒドロキシ）フェニル］スルホン、１，１−ビス［４−（２−ヒドロキシエトキシ）フェニル］シクロヘキサン、４，４’−ジヒドロキシ−ｐ−タ−フェニル、４，４’−ジヒドロキシ−ｐ−クオ−タ−フェニルなどの芳香族ジオールなどとから誘導されるポリエステル、あるいはこれらのジカルボン酸成分およびジオール成分を２種以上併用した共重合ポリエステルであっても良い。また、３官能以上の多官能カルボン酸成分、多官能オキシ酸成分および多官能ヒドロキシ成分などを５モル％以下の範囲で共重合することも可能である。
【００１５】
これらのジカルボン酸およびその誘導体またはジオール成分を２種以上併用してもよい。そして好ましい高融点結晶性重合体セグメント（ａ）の例は、テレフタル酸および／またはジメチルテレフタレートと１,４−ブタンジオールとから誘導されるポリブチレンテレフタレート単位である。また、テレフタル酸および／またはジメチルテレフタレートから誘導されるポリブチレンテレフタレート単位と、イソフタル酸および／またはジメチルイソフタレートと１,４−ブタンジオールとから誘導されるポリブチレンイソフタレート単位からなるものも好ましく用いられる。
【００１６】
本発明に用いられるポリエステルブロック共重合体（Ａ）の低融点重合体セグメント（ａ２）は、脂肪族ポリエーテルおよび／または脂肪族ポリエステルである。脂肪族ポリエーテルとしては、ポリ（エチレンオキシド）グリコール、ポリ（プロピレンオキシド）グリコール、ポリ（テトラメチレンオキシド）グリコール、ポリ（ヘキサメチレンオキシド）グリコール、これらグリコールのエチレンオキシド付加物、エチレンオキシドとプロピレンオキシドの共重合体、ポリ（プロピレンオキシド）グリコールのエチレンオキシド付加重合体、およびエチレンオキシドとテトラヒドロフランの共重合体グリコールなどが挙げられる。また、脂肪族ポリエステルとしては、ポリ（ε−カプロラクトン）、ポリエナントラクトン、ポリカプリロラクトン、ポリブチレンアジペート、およびポリエチレンアジペートなどが挙げられる。
【００１７】
これらの脂肪族ポリエーテルおよび／または脂肪族ポリエステルのなかでも、得られるポリエステルブロック共重合体の弾性特性から、ポリ（テトラメチレンオキシド）グリコール、ポリ（プロピレンオキシド）グリコールのエチレンオキシド付加物、エチレンオキシドとテトラヒドロフランの共重合体グリコール、ポリ（ε−カプロラクトン）、ポリブチレンアジペート、およびポリエチレンアジペートなどの使用が好ましく、これらの中でも特に、ポリ（テトラメチレンオキシド）グリコール、ポリ（プロピレンオキシド）グリコールのエチレンオキシド付加物、およびエチレンオキシドとテトラヒドロフランの共重合体グリコールの使用が好ましい。また、これらの低融点重合体セグメントの数平均分子量としては共重合された状態において３００〜６０００程度であることが好ましい。
【００１８】
本発明に用いられるポリエステルブロック共重合体（Ａ）は、公知の方法で製造することができる。例えば、ジカルボン酸の低級アルコールジエステル、過剰量の低分子量グリコールおよび低融点重合体セグメント成分を触媒の存在下エステル交換反応せしめ、得られる反応生成物を重縮合する方法、ジカルボン酸と過剰量のグリコールおよび低融点重合体セグメント成分を触媒の存在下エステル化反応せしめ、得られる反応生成物を重縮合する方法、あらかじめ高融点結晶性セグメントを作っておき、これに低融点セグメント成分を添加してエステル交換反応によりランダム化せしめる方法、および高融点結晶性セグメントと低融点重合体セグメントを鎖連結剤でつなぐ方法などが挙げられ、さらにポリ（ε−カプロラクトン）を低融点重合体セグメントに用いる場合は、高融点結晶性セグメントにε−カプロラクトンモノマを付加反応させる方法などのいずれの方法をとってもよい。
【００１９】
本発明に用いられるポリジメチルシロキサンの側鎖にエポキシ基を有するシリコーンオイル（Ｂ）は、ポリジメチルシロキサンの側鎖にグリシジル基や脂環エポキシ基を有するシリコーンオイルで、例えば、東レ・ダウコーニング・シリコーン株式会社製のＳＦ８４１１、ＢＹ１６−８３９、信越化学工業株式会社製のＫＦ−１００１、ＫＦ−１０１、ＫＦ１０２などであり、これらの中でも２５℃における粘度が１０，０００センチストークス（ＣＳ）よりも低いものが好ましい。
【００２０】
本発明においては、ポリエステルブロック共重合体（Ａ）１００重量部に対し、ポリジメチルシロキサンの側鎖にエポキシ基を有するシリコーンオイル（Ｂ）０．１〜２０重量部、好ましくは０．５〜１５重量部、さらに好ましくは１〜１０重量部を配合する。ポリジメチルシロキサンの側鎖にエポキシ基を有するシリコーンオイル（Ｂ）の配合量が上記の範囲未満では、樹脂組成物の耐摩耗性と耐マーキング性が不十分となるため好ましくない。また、ポリジメチルシロキサンの側鎖にエポキシ基を有するシリコーンオイル（Ｂ）の配合量が上記の範囲を越えると、成形した靴底に層状剥離やブリードアウトが生じるうえ、布やプラスチックや皮革等に対する接着力も低下するので好ましくない。
【００２１】
本発明の靴底用ポリエステルエラストマ樹脂組成物の製造方法は特に限定されるものではないが、例えば、ポリエステルブロック共重合体（Ａ）ペレットと、ポリジメチルシロキサンの側鎖にエポキシ基を有するシリコーンオイル（Ｂ）と、必要に応じてその他の添加剤とを一緒に配合した原料をスクリュー型押出機に供給し溶融混練する方法、スクリュー型押出機にポリエステルブロック共重合体（Ａ）を供給して溶融し、さらに他の供給口からポリジメチルシロキサンの側鎖にエポキシ基を有するシリコーンオイル（Ｂ）およびその他の添加剤を供給混練する方法などが挙げられる。
【００２２】
また、本発明の熱可塑性エラストマ樹脂組成物には、本発明の目的を損なわない範囲で、種々の添加剤を添加することができる。例えば公知のヒンダードフェノール系、ホスファイト系、チオエーテル系、芳香族アミン系などの酸化防止剤、ベンゾフェノン系、ベンゾトリアゾール系、ヒンダードアミン系などの耐光剤、顔料、染料などの着色剤、帯電防止剤、導電剤、難燃剤、および補強剤などを任意に含有せしめることができる。発泡剤や発泡剤マスターバッチ等を含有せしめたのち成形して、発泡した靴底を得ることもできる。
【００２３】
本発明の靴底用ポリエステルエラストマ樹脂組成物は、射出成形により成形され、柔軟で弾力性に富み、耐摩耗性に優れて磨り減りにくく、耐マーキング性に優れて床に対する擦り跡が付着しにくく、破断強さや破断伸度などの機械的物性が高くて耐久性が良好で、布やプラスチックや皮革等に対する接着力も高い靴底を与える。
【実施例】
【００２４】
以下に実施例によって本発明の効果を説明する。なお、実施例中の％および部とは、ことわりのない場合すべて重量基準である。また、例中に示される物性は次のように測定した。
【００２５】
［融点］
差動走査熱量計（Ｄｕ  Ｐｏｎｔ社製ＤＳＣ−９１０型）を使用して、窒素ガス雰囲気下、１０℃／分の昇温速度で加熱した時の融解ピークの頂上温度を測定した。
【００２６】
［溶融粘度指数（ＭＦＲ）］
ＡＳＴＭ  Ｄ−１２３８にしたがって温度２００℃、荷重２１６０ｇで測定した。
【００２７】
［硬度（デュロメーターＤ）］
ＡＳＴＭ  Ｄ−２２４０にしたがって測定した。
【００２８】
［機械的特性］
ＪＩＳ  Ｋ７１１３にしたがって、引張破断強度と引張破断伸度を測定した。
【００２９】
［反発弾性率］
ＢＳ規格９０３にしたがって測定した。
【００３０】
［耐摩耗性］
ＪＩＳ  Ｋ７２０４にしたがって測定した。摩耗輪としてＣＳ１７を用い、荷重９．８Ｎで１０００回回転させた場合の摩耗量を測定した。
【００３１】
［耐マーキング性］
８０℃で３時間乾燥したペレットを、温度２００℃で射出成形することによって、長さ１２５ｍｍ、幅７５ｍｍ、厚さ２ｍｍの角板成形品を得た。この成形品の角を塩化ビニル製床材（Ｐタイル）の表面に強く押しつけ、そのまま長さ１５ｃｍの線を描くように素早く動かした後、床材に樹脂の擦り跡が残っているかどうかを肉眼で観察するとともに、擦り跡を手で触って観察し、結果を以下のように判定した。
【００３２】
二重丸：ほとんど跡がつかない。
【００３３】
○：わずかに跡がつくが、その跡を指で触っても消しゴムの消しカスのようなものは生      じない。
【００３４】
△：跡がはっきりつくが、その跡は均一線状で、指で擦ると消しゴムの消しカスのよう      なものを生じる。
【００３５】
×：跡がはっきりとつき、その跡が均一線状ではなく、すでに消しゴムの消しカス状に      なっていることがはっきりわかる。
【００３６】
［表層剥離］
８０℃で３時間乾燥したペレットを、温度２００℃で射出成形することによって、長さ３４５ｍｍ、幅１００ｍｍ、厚さ２ｍｍの長尺成形品を得た。成形品の表面に表層剥離が発生していないかどうかを肉眼で観察した。
【００３７】
［ブリードアウト］
８０℃で３時間真空乾燥した各ペレットを温度２００℃でプレス成形して、厚さ２ｍｍのシートを作成した。このシート上に上質紙を挟み、１平方ｃｍ当たり０．５４Ｎの荷重をかけて４０℃の恒温槽に１００時間放置し、上質紙シートへの滲みだしの有無について確認した。
【００３８】
［布との接着力］
８０℃で３時間真空乾燥した各ペレットを温度２００℃でプレス成形して、厚さ２ｍｍのシートを作成した。このシート上にテトロン／綿の混紡繊維で織った厚さ約５０ミクロンのＴ／Ｃブロードを重ね、１平方ｃｍ当たり４．９Ｎの荷重をかけて２００℃で１分間の熱接着を行った。室温に２４時間放置した後、幅１ｃｍに切断し、その一端の接合界面を一定の長さだけ強制剥離し、その各々の端をテンシロン引張試験機の固定具にセットして引張り、剥離強度を測定した。
【００３９】
［プラスチックとの接着力］
軟質塩化ビニル製の厚さ２ｍｍのシートを８０ｍｍ角に裁断したものを一次側材料として、射出成形機に取り付けた金型の８０ｍｍ角で深さ４ｍｍのキャビティーに装着し、次いで、８０℃で３時間真空乾燥した各ペレットを二次材料として用いて温度２００℃で二次成形を行うことにより、平板状の複合成形品を成形した。この複合成形品を幅１ｃｍに切断し、その一端の接合界面を一定の長さだけカッターナイフで強制剥離し、その各々の端をテンシロン引張試験機の固定具にセットして引張り、剥離強度を測定した。
【００４０】
[参考例]
[ポリエステルブロック共重合体（Ａ−１）の製造］
テレフタル酸２０８部、１，４−ブタンジオール２２８部、数平均分子量約２０００のエチレンオキシドとテトラヒドロフランの共重合体（ＥＯ／ＴＨＦモル比４０／６０）グリコール７２０部をチタンテトラブトキシド２部と共にヘリカルリボン型攪拌翼を備えた反応容器に仕込み、１９０〜２２５℃で３時間加熱して反応水を系外に留出しながらエステル化反応をおこなった。反応混合物に”イルガノックス”１０１０（チバガイギー社製ヒンダ−ドフェノ−ル系酸化防止剤）０．５部を添加した後、２４５℃に昇温し、次いで４０分かけて系内の圧力を２７Ｐの減圧とし、その条件下で２時間５０分重合をおこなった。得られたポリマを水中にストランド状で吐出し、カッティングによりペレットとした。
【００４１】
[ポリエステルブロック共重合体（Ａ−２）の製造]
テレフタル酸２９３部、イソフタル酸８５部、１，４−ブタンジオール４１５部、ポリ（テトラメチレンオキシド）グリコール（数平均分子量約１４００）４６７部を、チタンテトラブトキシド１．５部およびトリメリット酸無水物３部と共にヘリカルリボン型攪拌翼を備えた反応容器に仕込み、２１０℃で２時間３０分加熱して、理論メタノール量の９５％のメタノールを系外に留出させた。反応混合物に”イルガノックス”１０１０  ０．７５部を添加した後、２４５℃に昇温し、次いで４０分かけて系内の圧力を２７Ｐａの減圧とし、その条件下で２時間４０分重合をおこなった。得られたポリマを水中にストランド状で吐出し、カッティングによりペレットとした。
【００４２】
[ポリエステルブロック共重合体（Ａ−３）の製造]
ジメチルテレフタレート３２０部、ジメチルイソフタレート９３部、１，４−ブタンジオール３４５部、エチレンオキシドで末端をキャッピングしたポリ（プロピレンオキシド）グリコール（数平均分子量２２００、ＥＯ含量２６．８％）５５０部を、チタンテトラブトキシド２部およびトリメリット酸無水物３部と共にヘリカルリボン型攪拌翼を備えた反応容器に仕込み、２１０℃で２時間３０分加熱して、理論メタノール量の９５％のメタノールを系外に留出させた。反応混合物に”イルガノックス”１０１０  ０．７５部を添加した後、２４５℃に昇温し、次いで、５０分かけて系内の圧力を２７Ｐａの減圧とし、その条件下で１時間５０分重合をおこなった。得られたポリマを水中にストランド状で吐出し、カッティングによりペレットとした。
【００４３】
表１にＡ−１、Ａ−２、Ａ−３の組成と物性を示す。なお、表中、低融点重合体セグメントの種類で、ＰＴＭＧはポリ（テトラメチレンオキシド）グリコールを、ＥＯ／ＴＨＦはエチレンオキシドとテトラヒドロフランの共重合体を、ＥＯ−ＰＰＧは末端をエチレンオキシドでキャッピングしたポリ（プロピレンオキシド）グリコールを表し、数字は数平均分子量を示す。
【００４４】
【表１】
2005187730.tif 000002
【００４５】
［ポリジメチルシロキサンの側鎖にエポキシ基を有するシリコーンオイル］
下記実施例において使用したポリジメチルシロキサンの側鎖にエポキシ基を有するシリコーンオイル（Ｂ−１）、（Ｂ−２）、（Ｂ−３）、（Ｂ−４）、（Ｂ−５）の内容を表２に示す。
【００４６】
【表２】
2005187730.tif 000003
【００４７】
［その他のシリコーンオイル］
下記比較例において使用したポリジメチルシロキサンの側鎖にエポキシ基を有さないストレートシリコーンオイル（Ｓ−１）、（Ｓ−２）、（Ｓ−３）、（Ｓ−４）、およびポリジメチルシロキサンの両末端にエポキシ基を有するエポキシ変性シリコーンオイル（Ｓ−５）、（Ｓ−６）の内容を表３に示す。
【００４８】
【表３】
2005187730.tif 000004
【００４９】
[実施例１〜７]
参考例で得られたポリエステルブロック共重合体（Ａ−１）、（Ａ−２）、（Ａ−３）、ポリジメチルシロキサンの側鎖にエポキシ基を有するシリコーンオイル（Ｂ−１）、（Ｂ−２）、（Ｂ−３）、（Ｂ−４）、（Ｂ−５）を、表４に示す配合比率でＶ−ブレンダーを用いて混合し、直径４５ｍｍで３条ネジタイプのスクリューを有する２軸押出機を用いて、２００℃で溶融混練し、ペレット化した。
【００５０】
これらのペレットを用いて、融点、溶融粘度指数（ＭＦＲ）、硬度、引張破断強度、引張破断伸度、反発弾性率、摩耗量、耐マーキング性、表層剥離、ブリードアウト、接着力を評価した。結果を表５に示す。
【００５１】
【表４】
2005187730.tif 000005
【００５２】
【表５】
2005187730.tif 000006
【００５３】
[比較例１〜６]
表４に示す配合比率で、実施例１〜７と同様に溶融混練し、ペレット化した。実施例１〜７と同様に物性を評価した結果を表５に示す。
【００５４】
[比較例７〜９]
参考例で得られたポリエステルブロック共重合体（Ａ−１）、（Ａ−２）、（Ａ−３）そのものを用いて、実施例１〜７と同様に物性を評価した結果を表５に示す。
【産業上の利用可能性】
【００５５】
本発明の靴底用ポリエステルエラストマ樹脂組成物は、柔軟で弾力性に富み、耐摩耗性に優れて磨り減りにくく、耐マーキング性に優れて床に対する擦り跡が付着しにくく、破断強さや破断伸度などの機械的物性が高くて耐久性が良く、溶融時の流動性に優れて射出成形性が良好で、表層剥離やブリードアウトがないことにより表面外観に優れ、布やプラスチックや皮革等に対する接着力も高い靴底を与えるので、靴や上靴や上履きやスリッパなどに使用することができる。